(57)【要約】【課題】  強磁性体層の磁化の向きを変化させるために必要な消費電力が小さい磁気抵抗素子およびその製造方法を提供する。【解決手段】  ＴＭＲ素子１の製造方法は、強磁性半導体である強磁性体層と、誘電体または強誘電体からなる（強）誘電体層１０とを接合する接合工程と、上記強磁性体層を、第１強磁性体層２０と第２強磁性体層４０との２つの強磁性体層に分割する分割工程と、上記第１強磁性体層２０と第２強磁性体層４０との間に中間層３０を、当該中間層３０と第１強磁性体層２０と、および、当該中間層３０と第２強磁性体層４０とが互いに接合されるように形成する中間層形成工程を含む。【選択図】  図１
2007073644.tif 000002
【特許請求の範囲】
【請求項１】
強磁性半導体である強磁性体層と、誘電体または強誘電体からなる誘電体層とを接合する接合工程と、
上記強磁性体層を、強磁性体層（Ａ）と強磁性体層（Ｂ）との２つの強磁性体層に分割する分割工程と、
上記強磁性体層（Ａ）と強磁性体層（Ｂ）との間に中間層を、当該中間層と強磁性体層（Ａ）と、および、当該中間層と強磁性体層（Ｂ）とが互いに接合されるように形成する中間層形成工程を含むことを特徴とする磁気抵抗素子の製造方法。
【請求項２】
化学式（１）
Ｍ（Ａ−ｘ）Ｍ´ｘＯｙ      …（１）
（上記ｘは、０＜ｘ＜０．８かつｘ＜Ａの範囲の数値であり、上記Ａ、ｙはＭの種類によって変化する定数であり、上記ＭがＦｅの場合Ｍ´はＭｎ、Ｚｎの少なくとも一方であり、上記ＭがＣｒの場合Ｍ´はＭｎ、Ｚｎの少なくとも一方であり、上記ＭがＴｉの場合Ｍ´はＭｎ、Ｚｎの少なくとも一方であり、上記ＭがＺｎの場合Ｍ´はＭｎである）
で示される強磁性体層と、強誘電体化合物または誘電体化合物からなる誘電体層とを接合する接合工程を含む磁気抵抗素子の製造方法であって、
上記接合工程では、酸素ガス圧が１０−３〜１０−５ｋＰａの範囲内であり、３００〜５００℃の温度範囲内の条件で、強磁性体層上に誘電体層を形成することを特徴とする磁気抵抗素子の製造方法。
【請求項３】
化学式（１）
Ｍ（Ａ−ｘ）Ｍ´ｘＯｙ      …（１）
（上記ｘは、０＜ｘ＜０．８かつｘ＜Ａの範囲の数値であり、上記Ａ、ｙはＭの種類によって変化する定数であり、上記ＭがＦｅの場合Ｍ´はＭｎ、Ｚｎの少なくとも一方であり、上記ＭがＣｒの場合Ｍ´はＭｎ、Ｚｎの少なくとも一方であり、上記ＭがＴｉの場合Ｍ´はＭｎ、Ｚｎの少なくとも一方であり、上記ＭがＺｎの場合Ｍ´はＭｎである）
で示される強磁性体層と、強誘電体化合物または誘電体化合物からなる誘電体層とを接合する接合工程を含む磁気抵抗素子の製造方法であって、
上記接合工程では、酸素ガス圧が１０−５〜１０−７ｋＰａの範囲内であり、３００〜５００℃の温度範囲内の条件で、誘電体層上に強磁性体層を形成することを特徴とする磁気抵抗素子の製造方法。
【請求項４】
上記強磁性体層は強磁性半導体であり、当該強磁性体層を、強磁性体層（Ａ）と強磁性体層（Ｂ）との２つの強磁性体層に分割する分割工程と、
上記強磁性体層（Ａ）と強磁性体層（Ｂ）との間に中間層を、当該中間層と強磁性体層（Ａ）と、および、当該中間層と強磁性体層（Ｂ）とが互いに接合されるように形成する中間層形成工程を含むことを特徴とする請求項２または３記載の磁気抵抗素子の製造方法。
【請求項５】
上記強磁性体層は強磁性半導体であり、
上記接合工程の後で、上記強磁性体層の上に、中間層と第２強磁性体層とをこの順で積層する後積層工程を含むことを特徴とする請求項２または３記載の磁気抵抗素子の製造方法。
【請求項６】
上記強磁性体層は強磁性半導体であり、
上記接合工程の前に、上記強磁性体層の一方の面に、中間層と第２強磁性体層とをこの順で積層する前積層工程を含み、
上記接合工程では、上記強磁性体層の他方の面に上記誘電体層を接合することを特徴とする請求項２記載の磁気抵抗素子の製造方法。
【請求項７】
少なくとも１つが強磁性半導体である第１強磁性体層および第２強磁性体層が、誘電体または強誘電体からなる誘電体層の１つの面上に配置されるように、上記第１強磁性体層および第２強磁性体層と上記誘電体層とを接合する接合工程と、
上記第１強磁性体層と第２強磁性体層との間に中間層を、当該中間層と第１強磁性体層と、および、当該中間層と第２強磁性体層とが互いに接合されるように形成する中間層形成工程とを含むことを特徴とする磁気抵抗素子の製造方法。
【請求項８】
少なくとも１つが強磁性半導体である第１強磁性体層および第２強磁性体層が、中間層を介して接合されており、上記第１強磁性体層の磁化および上記第２強磁性体層の磁化に応じた電気抵抗変化を示す磁気抵抗素子において、
上記第１強磁性体層、第２強磁性体層および中間層に、誘電体または強誘電体からなる誘電体層が接合されていることを特徴とする磁気抵抗素子。
【請求項９】
上記中間層は、絶縁体であることを特徴とする請求項８記載の磁気抵抗素子。
【請求項１０】
上記中間層は、金属であることを特徴とする請求項８記載の磁気抵抗素子。
【請求項１１】
上記中間層は、半導体であることを特徴とする請求項８記載の磁気抵抗素子。
【発明の詳細な説明】
【技術分野】
【０００１】
本発明は、例えば、電界で書込みが可能である磁気記録素子、新機能半導体−磁気集積回路、電界制御磁気アクチュエータ等に利用可能な磁気抵抗素子およびその製造方法に関するものである。
【背景技術】
【０００２】
電子の流れを制御する半導体デバイスに加え、磁性の源であるスピンを半導体的手法により、制御するスピントロニクス（スピンエレクトロニクス、マグネットエレクトロニクス、スピニクスともいう）が近年発展しつつある。そして、これらスピントロニクスの発展は、電圧を印加することで磁気半導体中のキャリア濃度の変化を利用させる強磁性のスイッチングを可能とし、電界で情報の書込みが可能な新規な磁気記録素子や、新機能半導体−磁気集積回路等を実現させることができると期待される。
【０００３】
また、このスピントロニクスの発展にともない、例えばＭＲＡＭ（Magnetic Random Access Memory）や新しい発光素子等の実用化が期待される。
【０００４】
上記ＭＲＡＭは、磁気によってデータを記憶するメモリであり、次世代のメモリとして期待されている。ＭＲＡＭは、不揮発性であり、かつ、データの読み書き速度が比較的速い点において、従来の半導体メモリ（ＤＲＡＭ、ＳＲＡＭ、ＥＥＰＲＯＭ）では得難い利点を有している（例えば、特許文献１参照）。
【０００５】
そして、従来のＭＲＡＭの具体例として、例えば、トンネル磁気抵抗（ＴＭＲ：Tunneling Magnetoresistive）素子が挙げられる。このＴＭＲ素子は、わずか数原子分という極めて薄い絶縁物の層（絶縁体層）を２つの磁性体の層で挟持したものである。このＴＭＲ素子では、この２つの磁性体層の磁化の方向によって電気抵抗が変化する。
【特許文献１】ＷＯ  ２００４／０２３５６３Ａ１（公開日：２００４年３月１８日）
【発明の開示】
【発明が解決しようとする課題】
【０００６】
しかしながら、上記従来の技術には次のような問題があった。
【０００７】
具体的には、上記従来のＴＭＲ素子の抵抗変化（ＴＭＲ効果）を利用して、データを記憶させる場合には、一方の磁性層の磁化を反転させる必要がある。このとき、上記磁性層の磁化を反転させるには大電流を必要としている。つまり、上記磁性層の磁化を反転させるためには、大きな磁界が必要であり、この磁界を発生させるためには、大電流を必要としている。このため、上記ＴＭＲ素子にデータを記憶させるためには、消費電力が大きくなるという問題点がある。
【０００８】
また、上記磁性層を構成する材料としては、例えば、安価でかつスピン偏極度が大きい、二元系強磁性酸化物（Ｆｅ３Ｏ４、ＣｒＯ２等）および二元系酸化物（ＴｉＯ２、ＺｎＯ等）に希薄磁性元素を加えた希薄磁性酸化物が用いられる。この希薄磁性酸化物においては、薄膜形成における基板温度、酸化雰囲気等の条件の選択が非常に重要である。しかしながら、上記希薄磁性酸化物は、例えば、高温、高酸素ガス圧で変質してしまうため、上記希薄磁性酸化物を薄膜化して上記ＴＭＲ素子等のスピンエレクトロニクスデバイスを製造するための形成条件は非常に狭くなってしまう。このため、例えば、トンネル接合素子、強磁性体電界効果トランジスタ素子等の、上記希薄磁性酸化物を他の物質と組み合わせて形成されるヘテロ構造のスピンエレクトロニクスデバイスを作製することは非常に困難である。つまり、他の物質と上記希薄磁性酸化物とを接合する際には、高温、高酸素ガス圧の条件が必要であり、上記希薄磁性酸化物の特性を変化させることなく、他の物質と接合することは非常に困難である。
【０００９】
本発明は、上記の問題点に鑑みてなされたものであり、その目的は、強磁性体層の磁化の向きを変化させるために必要な消費電力が小さい磁気抵抗素子およびその製造方法を提供することにある。
【課題を解決するための手段】
【００１０】
本発明に係る磁気抵抗素子の製造方法は、上記課題を解決するために、強磁性半導体である強磁性体層と、誘電体または強誘電体からなる誘電体層とを接合する接合工程と、上記強磁性体層を、強磁性体層（Ａ）と強磁性体層（Ｂ）との２つの強磁性体層に分割する分割工程と、上記強磁性体層（Ａ）と強磁性体層（Ｂ）との間に中間層を、当該中間層と強磁性体層（Ａ）と、および、当該中間層と強磁性体層（Ｂ）とが互いに接合されるように形成する中間層形成工程を含むことを特徴としている。
【００１１】
上記の構成によれば、強磁性体層と誘電体層とを接合した後、上記強磁性体層を２つに分割し、この間に中間層を形成することで、誘電体上にＴＭＲ素子が形成された磁気抵抗素子を製造することができる。これにより、例えば、誘電体層、強磁性体層、中間層および強磁性体層をこの順で積層することで磁気抵抗素子を製造する製造工程と比べて、より簡単に上記磁気抵抗素子を製造することができる。
【００１２】
本発明に係る磁気抵抗素子の製造方法は、上記課題を解決するために、化学式（１）
Ｍ（Ａ−ｘ）Ｍ´ｘＯｙ      …（１）
（上記ｘは、０＜ｘ＜０．８かつｘ＜Ａの範囲の数値であり、上記Ａ、ｙはＭの種類によって変化する定数であり、上記ＭがＦｅの場合Ｍ´はＭｎ、Ｚｎの少なくとも一方であり、上記ＭがＣｒの場合Ｍ´はＭｎ、Ｚｎの少なくとも一方であり、上記ＭがＴｉの場合Ｍ´はＭｎ、Ｚｎの少なくとも一方であり、上記ＭがＺｎの場合Ｍ´はＭｎである）
で示される強磁性体層と、強誘電体化合物または誘電体化合物からなる誘電体層とを接合する接合工程を含む磁気抵抗素子の製造方法であって、上記接合工程では、酸素ガス圧が１０−３〜１０−５ｋＰａの範囲内であり、３００〜５００℃の温度範囲内の条件で、強磁性体層上に誘電体層を形成することを特徴としている。
【００１３】
上記の構成によれば、酸素ガス圧が１０−３〜１０−５ｋＰａの範囲内であり、３００〜５００℃の温度範囲内の条件で、上記組成の強磁性体層上に誘電体層を形成している。そして、この条件とすることで、強磁性体層の特性が変質することを防止できる。
【００１４】
そして、上記強磁性体層として、上記組成の化合物を使用することで、薄膜化して、高基板温度かつ高酸素ガス圧下で他の物質と組み合わせた場合でも、強磁性およびスピン偏極特性を失わせることがない。
【００１５】
つまり、上記の構成とすることで、高基板温度かつ高酸素ガス圧下でも変質することがないので、他の物質と組み合わせてヘテロ構造を作製する際の形成条件、換言すると、磁気抵抗素子を作製する形成条件を緩和させることができる。
【００１６】
本発明に係る磁気抵抗素子の製造方法は、上記課題を解決するために、化学式（１）
Ｍ（Ａ−ｘ）Ｍ´ｘＯｙ      …（１）
（上記ｘは、０＜ｘ＜０．８かつｘ＜Ａの範囲の数値であり、上記Ａ、ｙはＭの種類によって変化する定数であり、上記ＭがＦｅの場合Ｍ´はＭｎ、Ｚｎの少なくとも一方であり、上記ＭがＣｒの場合Ｍ´はＭｎ、Ｚｎの少なくとも一方であり、上記ＭがＴｉの場合Ｍ´はＭｎ、Ｚｎの少なくとも一方であり、上記ＭがＺｎの場合Ｍ´はＭｎである）
で示される強磁性体層と、強誘電体化合物または誘電体化合物からなる誘電体層とを接合する接合工程を含む磁気抵抗素子の製造方法であって、上記接合工程では、酸素ガス圧が１０−５〜１０−７ｋＰａの範囲内であり、３００〜５００℃の温度範囲内の条件で、誘電体層上に強磁性体層を形成することを特徴としている。
【００１７】
上記の構成によれば、酸素ガス圧が１０−５〜１０−７ｋＰａの範囲内であり、３００〜５００℃の温度範囲内の条件で、誘電体層上に上記組成の強磁性体層を形成している。そして、この条件とすることで、強磁性体層の特性が変質することを防止できる。
【００１８】
そして、上記強磁性体層として、上記組成の化合物を使用することで、薄膜化して、高基板温度かつ高酸素ガス圧下で他の物質と組み合わせた場合でも、強磁性およびスピン偏極特性を失わせることがない。
【００１９】
つまり、上記の構成とすることで、高基板温度かつ高酸素ガス圧下でも変質することがないので、他の物質と組み合わせてヘテロ構造を作製する際の形成条件、換言すると、磁気抵抗素子を作製する形成条件を緩和させることができる。
【００２０】
本発明に係る磁気抵抗素子の製造方法において、上記強磁性体層は強磁性半導体であり、当該強磁性体層を、強磁性体層（Ａ）と強磁性体層（Ｂ）との２つの強磁性体層に分割する分割工程と、上記強磁性体層（Ａ）と強磁性体層（Ｂ）との間に中間層を、当該中間層と強磁性体層（Ａ）と、および、当該中間層と強磁性体層（Ｂ）とが互いに接合されるように形成する中間層形成工程を含む構成であってもよい。
【００２１】
本発明に係る磁気抵抗素子の製造方法において、上記強磁性体層は強磁性半導体であり、上記接合工程の後で、上記強磁性体層の上に、中間層と第２強磁性体層とをこの順で積層する後積層工程を含む構成であってもよい。
【００２２】
上記の構成とすることで、誘電体層、強磁性体層、中間層および強磁性体層がこの順で積層された磁気抵抗素子を形成することができる。
【００２３】
本発明に係る磁気抵抗素子の製造方法において、上記強磁性体層は強磁性半導体であり、上記接合工程の前に、上記強磁性体層の一方の面に、中間層と第２強磁性体層とをこの順で積層する前積層工程を含み、上記接合工程では、上記強磁性体層の他方の面に上記誘電体層を接合する構成である。
【００２４】
上記構成とすることで、強磁性体層、中間層および強磁性体層がこの順で積層された構成に誘電体層を接合するので、強磁性体層、中間層、強磁性体層および誘電体層がこの順で積層された磁気抵抗素子を形成することができる。
【００２５】
本発明に係る磁気抵抗素子の製造方法は、上記課題を解決するために、少なくとも１つが強磁性半導体である第１強磁性体層および第２強磁性体層が、誘電体または強誘電体からなる誘電体層の１つの面上に配置されるように、上記第１強磁性体層および第２強磁性体層と上記誘電体層とを接合する接合工程と、上記第１強磁性体層と第２強磁性体層との間に中間層を、当該中間層と第１強磁性体層と、および、当該中間層と第２強磁性体層とが互いに接合されるように形成する中間層形成工程とを含むことを特徴としている。
【００２６】
上記の構成によれば、誘電体層上に２つの強磁性体層を形成した後、この２つ強磁性体層と中間層とを接合している。これにより、上記誘電体層上にＴＭＲ素子が形成された磁気抵抗素子を製造することができる。
【００２７】
また、上記構成とすることで、２つの強磁性体層の組成を互いに異ならせることができる。
【００２８】
本発明に係る磁気抵抗素子は、上記課題を解決するために少なくとも１つが強磁性半導体である第１強磁性体層および第２強磁性体層が、中間層を介して接合されており、上記第１強磁性体層の磁化および上記第２強磁性体層の磁化に応じた電気抵抗変化を示す磁気抵抗素子において、上記第１強磁性体層、第２強磁性体層および中間層に、誘電体または強誘電体からなる誘電体層が接合されていることを特徴としている。
【００２９】
また、上記磁気抵抗素子は、誘電体層上に、２つの強磁性体層の間に中間層が形成されているトンネル接合素子が接合されており、この２つの強磁性層と中間層とが上記誘電体層に接するように接合されている構成であってもよい。また、上記磁気抵抗素子は、上記誘電体層上に第１強磁性体層および第２強磁性体層がそれぞれ接合されており、この第１強磁性体層および第２強磁性体層の間に中間層が両者と接合された状態で配置されていてもよい。
【００３０】
上記磁気抵抗素子は、第１強磁性体層と第２強磁性体層との磁化に応じて情報を記憶させることができる。そして、上記情報を記憶させる場合には、上記第１強磁性体層または第２強磁性体層の磁化の状態を変化させている。
【００３１】
上記の構成によれば、強磁性半導体である強磁性体層に誘電体層が接合されている。これにより、上記誘電体層のうち、強磁性半導体層と接している領域に電圧を印加することで、当該強磁性半導体の磁化および保持力を小さくすることができる。
【００３２】
従って、上記誘電体層に電圧を印加することで、当該誘電体層と接合している強磁性体層の磁化および保持力を小さくできるので、上記第１強磁性体層または第２強磁性体層の磁化の状態を、従来の構成と比べて簡単に変化させることができる。
【００３３】
これにより、上記第１強磁性体層または第２強磁性体層の磁化の状態を変化させるために必要なエネルギー（電流）を、従来構成よりも少なくすることができる。
【００３４】
また、本発明にかかる磁気抵抗素子は、上記中間層が絶縁体である構成がより好ましい。
【００３５】
上記の構成によれば、上記中間層として絶縁体を用いることで、トンネル接合素子とすることができる。
【００３６】
また、本発明にかかる磁気抵抗素子は、上記中間層が金属である構成がより好ましい。
【００３７】
上記の構成によれば、上記中間層として金属を用いることで、巨大磁気抵抗効果（ＧＭＲ）を得ることができる。
【００３８】
また、本発明にかかる磁気抵抗素子は、上記中間層が半導体である構成がより好ましい。
【００３９】
上記の構成によれば、上記中間層として半導体を用いることで、ＰＮＰ接合素子またはＮＰＮ接合素子を得ることができる。
【発明の効果】
【００４０】
本発明に係る磁気抵抗素子の製造方法は、強磁性半導体である強磁性体層と、誘電体または強誘電体からなる誘電体層とを接合する接合工程と、上記強磁性体層を、強磁性体層（Ａ）と強磁性体層（Ｂ）との２つの強磁性体層に分割する分割工程と、上記強磁性体層（Ａ）と強磁性体層（Ｂ）との間に中間層を、当該中間層と強磁性体層（Ａ）と、および、当該中間層と強磁性体層（Ｂ）とが互いに接合されるように形成する中間層形成工程を含む構成である。
【００４１】
また、本発明に係る磁気抵抗素子は、少なくとも１つが強磁性半導体である第１強磁性体層および第２強磁性体層が、中間層を介して接合されており、上記第１強磁性体層の磁化および上記第２強磁性体層の磁化に応じた電気抵抗変化を示す磁気抵抗素子において、上記第１強磁性体層、第２強磁性体層および中間層に、誘電体または強誘電体からなる誘電体層が接合されている構成である。
【００４２】
これにより、例えば、誘電体層、強磁性体層、中間層および強磁性体層をこの順で積層することで磁気抵抗素子を製造する製造工程と比べてより簡単に上記磁気抵抗素子を製造することができる。
【発明を実施するための最良の形態】
【００４３】
本発明の実施の一形態について説明すれば、以下の通りである。本実施の形態にかかる磁気抵抗素子のうちの一形態であるトンネル磁気抵抗素子（以下、ＴＭＲ素子と称する）は、誘電体または強誘電体からなる誘電体層（以下、（強）誘電体層と称する）の１つの表面上に、少なくとも１つが強磁性半導体である２つの強磁性体層（強磁性体層（Ａ）と強磁性体層（Ｂ）と、または、第１強磁性体層と第２強磁性体層と）が接合されており、この２つの強磁性体層間に、当該２つの強磁性体層と接合された中間層が形成されている構成である。
（強磁性体層）
上記強磁性体層は、強磁性を示すものである。そして、上記ＴＭＲ素子を構成する場合、上記少なくとも２つの強磁性体層が後述する（強）誘電体層と接合しており、この（強）誘電体層と接合している強磁性体層のうちの少なくとも１つは、強磁性半導体である。
【００４４】
この上記強磁性半導体とは、強磁性を示すとともに、電気（電流）が流れる特性を有し、そのキャリア濃度を電界および／または光等を用いて制御できるものである。
【００４５】
なお、上記ＴＭＲ素子を構成している上記強磁性体層のうちの、上記強磁性半導体ではない強磁性体層としては、強磁性絶縁体でもよいが、強磁性金属体であることがより好ましい。また、上記ＴＭＲ素子を構成している上記強磁性体層の全てが強磁性半導体であることが最も好ましい。
【００４６】
そして、上記ＴＭＲ素子を構成している、少なくとも２つの強磁性体層を構成する材料は、互いに同じものであってもよく、異なっていてもよい。
【００４７】
また、上記強磁性半導体には、強磁性ｎ型半導体と強磁性ｐ型半導体とが含まれる。このうち、上記強磁性ｎ型半導体を構成する材料としては、例えば、Ｆｅ３Ｏ４、Ｍ（Ａ−ｘ）Ｍ´ｘＯｙ（ｘは、０≦ｘ＜０．８かつｘ＜Ａの範囲の数値であり、上記Ａ、ｙはＭの種類によって変化する定数であり、上記ＭがＦｅの場合Ｍ´はＭｎ、Ｚｎの少なくとも一方であり、上記ＭがＣｒの場合Ｍ´はＭｎ、Ｚｎの少なくとも１つであり、上記ＭがＴｉの場合Ｍ´はＭｎ、Ｚｎ、Ｃｏ、Ｆｅの少なくとも１つであり、上記ＭがＺｎの場合Ｍ´はＭｎ、Ｃｏ、Ｖ、Ｆｅの少なくとも１つである）等が挙げられる。
【００４８】
そして、上記例示の強磁性体層を構成する材料のうち、トンネル磁気抵抗素子（ＴＭＲ）を含む磁気抵抗素子や電界効果トランジスタ（ＦＥＴ）等の、他の物質と組み合わせたヘテロ構造を作製する際の、形成条件を緩和させることができる点で、上記Ｍ（Ａ−ｘ）Ｍ´ｘＯｙが最も好ましい。
【００４９】
ここで、上記Ｍ（Ａ−ｘ）Ｍ´ｘＯｙ（以下、化学式（１）として説明する）について説明する。上記化学式（１）のＭはＦｅ、Ｃｒ、Ｔｉ、Ｚｎのいずれかを示している。また、上記化学式（１）からなる強磁性体層は、従来の二元系強磁性酸化物または二元系酸化物と比べて熱力学的により安定したものであり、かつ強磁性を示すものが好ましい。そして、上記Ｍ´は、上記Ｍによって変わるものであり、例えば、上記ＭがＦｅの場合には上記Ｍ´としては、Ｍｎ、Ｚｎ等が挙げられる。また、上記ＭがＣｒの場合には上記Ｍ´としては、Ｍｎ、Ｚｎ等が挙げられる。また、上記ＭがＴｉの場合には上記Ｍ´としては、Ｍｎ、Ｚｎ等が挙げられる。また、上記ＭがＺｎの場合には上記Ｍ´としては、Ｍｎ等が挙げられる。そして、上記Ｍに対して好適なＭ´を選択することで、電子伝導を大きく乱さず強磁性を保たせることができる。また、上記ＭがＦｅ、Ｃｒ、Ｔｉの場合、Ｍ´としては、Ｍｎのみを用いてもよく、Ｚｒのみを用いてもよく、両方用いても良い。また、常温（２５℃）で強磁性体層として好適に使用できるという点でＭｎのみを用いることがより好ましい。
【００５０】
また、上記化学式（１）のＡは、上記Ｍによって決定される固有の定数である。例えば、上記ＭがＦｅの場合Ａ＝３であり、上記ＭがＣｒの場合Ａ＝１であり、上記ＭがＴｉの場合Ａ＝１であり、上記ＭがＺｎの場合Ａ＝１である。
【００５１】
また、上記ｙも上記Ｍによって決定される固有の定数である。例えば、上記Ｍによって決定される固有の定数である。例えば、上記ＭがＦｅの場合ｙ＝３であり、上記ＭがＣｒの場合ｙ＝２であり、上記ＭがＴｉの場合ｙ＝２であり、上記ＭがＺｎの場合ｙ＝１である。
【００５２】
つまり、上記化学式（１）の具体例としては、例えば、上記ＭがＦｅの場合には、Ｆｅ（３−ｘ）ＭｎｘＯ４、Ｆｅ（３−ｘ）ＺｎｘＯ４が挙げられる。また、上記ＭがＣｒの場合には、Ｃｒ（１−ｘ）ＭｎｘＯ２、Ｃｒ（１−ｘ）ＺｎｘＯ２が挙げられる。また、上記ＭがＴｉの場合には、Ｔｉ（１−ｘ）ＭｎｘＯ２、Ｔｉ（１−ｘ）ＺｎｘＯ２が挙げられる。また、上記ＭがＺｎの場合には、Ｚｎ（１−ｘ）ＭｎｘＯが挙げられる。
【００５３】
次に、化学式（１）で示される強磁性体層におけるＭ´の添加割合（式中：ｘ）について説明する。上記化学式（１）における、ｘはＭに対するＭ´の添加割合を示しており、上記ｘはＭ´の種類によって変わる。
【００５４】
具体的には、例えば、上記Ｍ´がＭｎの場合には、０＜ｘ＜０．８の範囲内が好ましく、０．１＜ｘ＜０．８の範囲内がより好ましく、０．４＜ｘ＜０．５の範囲内がさらに好ましい。
【００５５】
また、上記Ｍ´がＺｎの場合には、０＜ｘ＜０．８の範囲内が好ましく、０．１＜ｘ＜０．８の範囲内がより好ましく、０．４＜ｘ＜０．５の範囲内がさらに好ましい。
【００５６】
さらに、Ｍ´がＭｎとＺｎとである場合には、両者の混合比にもよるが、ＭｎとＺｎとの合計をｘとした場合、０＜ｘ＜０．８の範囲内が好ましく、０．１＜ｘ＜０．８の範囲内がより好ましく、０．４＜ｘ＜０．５の範囲内がさらに好ましい。なお、ＭｎとＺｎとを用いる場合には、Ｍｎのほうが多いことが好ましい。
【００５７】
上記ｘが０．８よりも多い場合には、上記化学式（１）は、強磁性絶縁体になってしまい、伝導性を示すことができなくなる。一方、ｘが０の場合には、伝導性は示すが、成膜条件が厳しくなる。
【００５８】
上記例示の化学式（１）のうち、特に常温（２５℃）で強磁性体層として好適に利用できるという観点から、Ｆｅ（３−ｘ）ＭｎｘＯ４を用いることがより好ましい。
【００５９】
なお、以下の説明では、強磁性体層として、Ｆｅ（３−ｘ）ＭｎｘＯ４を例にして説明する。
【００６０】
上記強磁性体層がＦｅ（３−ｘ）ＭｎｘＯ４である場合、組成を決める上記ｘについては、０＜ｘ＜０．８の範囲内が好ましく、０．１＜ｘ＜０．８の範囲内がより好ましく、０．４＜ｘ＜０．８の範囲内がさらに好ましく、０．４＜ｘ＜０．５の範囲内が特に好ましい。上記ｘが０．８よりも大きい場合には、スピンが偏極せず、伝導性を示さない。つまり、上記ｘが０．８よりも大きい場合には、強磁性体層として使用することができない。
【００６１】
また、上記強磁性体層であるＦｅ（３−ｘ）ＭｎｘＯ４は、より具体的には、化学式（２）で示すことができる。
Ｆｅ（３−ｘ）ＭｎｘＯ４＝〔Ｍｎ２＋ｘＦｅ３＋１−ｘ〕Ａ〔Ｆｅ２＋Ｆｅ３＋〕Ｂ（Ｏ２−）４…（２）
上記Ａ、Ｂは、それぞれスピネル構造のＡsite、Ｂsiteを示している。つまり、上記Ｆｅ（３−ｘ）ＭｎｘＯ４を、例えば、Ｆｅ３Ｏ４にＭｎをドープして製造した場合、Ｆｅ３Ｏ４のＡsiteのＦｅ３＋がＭｎで選択的に置換されることになる。
【００６２】
また、上記強磁性体層は、磁気抵抗に影響を及ぼさない程度で、その他の物質がドープされていてもよい。換言すると、上記強磁性体層に、磁気抵抗に影響を及ぼさない程度で、その他の物質をドープしてもよい。また、その他の物質をドープする際には、上記強磁性体層は、Ｍ（Ａ−ｘ−ｚ）Ｍ´ｘＭ´´ｚＯｙ（Ｍ´´：その他の物質、このときｘ＋ｚ＜Ａ、他の条件は上記と同じ）で表すことができる。
【００６３】
一方、強磁性ｐ型半導体を構成する材料としては、例えば、（Ｌａ,Ｂａ）ＭｎＯ３、（Ｌａ,Ｓｒ）ＭｎＯ３、（Ｌａ,Ｃａ）ＭｎＯ３、ＩｎＭｎＡｓ、ＧａＭｎＡｓ等が挙げられる。
【００６４】
上記例示の強磁性ｐ型半導体が（Ｌａ,Ｂａ）ＭｎＯ３である場合、その組成については、特に、（Ｌａ１−ｘＢａｘ）ＭｎＯ３（ただし、ｘは、０．１０＜ｘ＜０．３０の関係を満たす）ことがより好ましい。上記範囲の関係を満たす（Ｌａ１−ｘＢａｘ）ＭｎＯ３は、０℃以上で強磁性を示すとともに、より一層広い磁性転移温度変化を得ることができる。
【００６５】
また、上記（Ｌａ,Ｂａ）ＭｎＯ３は、厚さが薄くなるほど、強磁性転移温度が高くなる特徴を有している。従って、（Ｌａ,Ｂａ）ＭｎＯ３を強磁性体層として用いる場合には、その膜厚はより薄いことが好ましい。具体的には、（Ｌａ,Ｂａ）ＭｎＯ３を強磁性体層として用いる場合には、その膜厚は５０ｎｍ以下が好ましく、１０ｎｍ以下がより好ましく、５ｎｍ以下が特に好ましい。上記膜厚を５０ｎｍ以下とすることにより、０℃以上で強磁性を発現させることができる。
【００６６】
なお、上記強磁性金属体としては、例えば、Ｃｏ、Ｎｉ、Ｆｅ、ＣｏＦｅ等が挙げられる。また、強磁性絶縁体としては、例えば、ＮｉＦｅ２Ｏ４、（Ｎｉ、Ｚｎ、Ｍｎ、Ｆｅ）３Ｏ４、ＬａＦｅＯ３等が挙げられる。
【００６７】
そして、上記の例示の強磁性体層を構成する材料のうち、磁気抵抗素子を製造するため、つまり、他の層（誘電体層）と組み合わせるためには、Ｆｅ（３−ｘ）ＭｎｘＯ４を用いることが最も好ましい。なお、Ｆｅ（３−ｘ）ＭｎｘＯ４を用いることが最も好ましい理由については後述する。
（中間層）
上記中間層は、絶縁体、金属または半導体によって構成されている。上記中間層が絶縁体で構成されている場合、この絶縁体としては、例えば、ＭｇＯ、Ａｌ２Ｏ３、ＳｒＴｉＯ３、ＣｅＯ２、ＳｉＯ２、絶縁性有機薄膜等が挙げられる。上記中間層を絶縁体とすることにより、上記第１強磁性体層の磁化および上記第２強磁性体層の磁化に応じたトンネル磁気抵抗を示すトンネル磁気抵抗素子を製造することができる。
【００６８】
また、上記中間層が金属で構成されている場合、この金属としては、例えば、Ｃｕ、ＳｒＴｉＯ３にＬａおよび／またはＮｂをドープしたもの（ドープ量が例えば１重量％以上）、ＳｒＴｉＯ３に酸素欠損を導入したもの、ＬａＮｉＯ３等が挙げられる。上記中間層を金属とすることにより、巨大磁気抵抗効果（ＧＭＲ）を得ることができる。
【００６９】
また、上記中間層が半導体で構成されている場合、この半導体としては、例えば、
有機半導体（Ａｌｑ３、フタロシアニン化合物）、ＳｒＴｉＯ３にＬａおよび／またはＮｂをドープしたもの（ドープ量が例えば１重量％よりも少ない）等が挙げられる。そして、上記中間層をｎ型半導体とし、第１強磁性体層および第２強磁性体層をｐ型強磁性半導体とすることにより、ＰＮＰ接合素子を得ることができる。また、上記中間層をｐ型半導体とし、第１強磁性体層および第２強磁性体層をｎ型強磁性半導体とすることにより、ＮＰＮ接合素子を得ることができる。
【００７０】
そして、この中間層の厚さとしては、層の種類によっても異なるが、第１強磁性体層および第２強磁性体層と当該中間層とを組み合わせた場合に磁気抵抗素子としての機能を発揮することができる厚さであればよい。具体的には、上記中間層が金属または半導体である場合には、上記中間層の厚さとしては、０．４ｎｍ〜３００ｎｍの範囲内がより好ましい。また、上記中間層が絶縁体である場合には、当該中間層の厚さとしては、０．４〜１５ｎｍの範囲内がより好ましく、２〜３ｎｍの範囲内がさらに好ましい。なお、上記中間層の厚さは、２つの強磁性体層間の距離と同じである。
（（強）誘電体層）
上記（強）誘電体層は、強誘電体または誘電体から構成されている。上記誘電体層を構成している強誘電体または誘電体としては、特に限定されるものではなく、種々のものが使用できる。
【００７１】
上記誘電体としては、具体的には、ＳｒＴｉＯ３、Ａｌ２Ｏ３、ＭｇＯ等が挙げられる。上記例示の誘電体のうち、誘電率の大きさ、入手のし易さの点でＳｒＴｉＯ３がより好ましい。
【００７２】
また、上記強誘電体としては、具体的には、（Ｂａ１−ｙＳｒｙ）ＴｉＯ３（ただし、ｙは、０＜ｙ＜１の関係を満たす）、ＰｂＴｉＯ３、Ｐｂ（Ｚｒ１−ｚＴｉｚ）Ｏ３（ただし、ｚは、０＜ｚ＜１の関係を満たす）、ＢａＴｉＯ３等が挙げられる。上記例示の強誘電体のうち、誘電分極の大きさの点でＰｂ（Ｚｒ,Ｔｉ）Ｏ３がより好ましい。
【００７３】
（磁気抵抗素子）
ここで、本実施の形態にかかる磁気抵抗素子のうちの上記ＴＭＲ素子について説明する。
【００７４】
図１は、本実施の形態にかかるＴＭＲ素子１の概略の構成を示す斜視図である。上記ＴＭＲ素子１は、（強）誘電体層１０上に第１強磁性体層２０、中間層３０および第２強磁性体層４０が接合されている。また、この第１強磁性体層２０および第２強磁性体層４０と中間層３０とが互いに接合されている。
【００７５】
なお、第１強磁性体層２０および第２強磁性体層４０を構成する材料および／または特性は互いに同じものであってもよく、異なっていてもよい。
【００７６】
なお、以下の説明では、第１強磁性体層２０および第２強磁性体層４０を構成している材料および特性は互いに同じであり、中間層３０が絶縁体である例について説明する。
【００７７】
上記ＴＭＲ素子１において、（強）誘電体層１０とヘテロ接合している第１強磁性体層２０および第２強磁性体層４０は、強磁性半導体である。上記強磁性半導体としては、上記強磁性ｐ型半導体および強磁性ｎ型半導体が挙げられる。この強磁性半導体は、電圧をかけると磁性が変化する特性を有している。
【００７８】
そして、上記ＴＭＲ素子１は、第１強磁性体層２０と第２強磁性体層４０とが絶縁体である中間層３０を介してヘテロ接合されているトンネル接合構造を有しているために、第１強磁性体層２０（または第２強磁性体層４０）の磁化の方向を反転させることにより、不揮発性磁気メモリとして使用することができる。
【００７９】
また、上記ＴＭＲ素子１は、上記第１強磁性体層２０および第２強磁性体層４０と（強）誘電体層１０とがヘテロ接合されている電界効果トランジスタ構造を有しているために、上記（強）誘電体層１０および／または第２強磁性体層４０に電圧を印加することにより、電圧が印加された第１強磁性体層２０および／または第２強磁性体層４０の磁化の強度を変化させることができる。
【００８０】
そして、上記ＴＭＲ素子１は、トンネル接合構造と電界効果トランジスタ構造とを組み合わせたものである。従って、上記ＴＭＲ素子１は、第１強磁性体層２０および第２強磁性体層４０と（強）誘電体層１０とがヘテロ接合されているために、電圧を印加することで、第１強磁性体層２０および／または第２強磁性体層４０の磁化の強度を変化させることができるので、磁化の方向を反転させるために必要なエネルギーを少なくすることができる。以下、これについて説明する。なお、以下の説明では、第１強磁性体層２０と接している（強）誘電体層１０に領域を用いて、当該第１強磁性体層２０に対して電圧を印加した場合について説明する。
【００８１】
図２は、保磁力と磁化の強度との関係を示すグラフであり、（ａ）は上記ＴＭＲ素子１における（強）誘電体層１０へ電圧を印加しない場合におけるグラフであり、（ｂ）は上記ＴＭＲ素子１における（強）誘電体層１０へ電圧を印加した場合におけるグラフである。
【００８２】
上記ＴＭＲ素子１において、第１強磁性体層２０のキャリアが欠乏するように、（強）誘電体層１０に対して電界（電圧）を印加する、換言すると、（強）誘電体層１０に対して逆バイアスをかけると、図２（ｂ）に示すように、上記第１強磁性体層２０の強磁性が不安定化し、保持力が小さくなる（消失する）。つまり、上記第１強磁性体層２０のキャリアが欠乏するように、（強）誘電体層１０に対して電界を印加すると、保磁力が小さくなるために、当該第１強磁性体層２０の磁化の方向を反転させるためのエネルギーを小さくすることができる。このため、従来と比べて低消費電力で、上記ＴＭＲ素子１に情報の書き込みを行うことができる。
【００８３】
一方、上記ＴＭＲ素子１において、第１強磁性体層２０のキャリアが誘起されるように、（強）誘電体層１０に対して電界（電圧）を印加する、換言すると、（強）誘電体層１０に対して正バイアスをかけると、強磁性を安定化させることができ、保持力を大きくすることができる。つまり、上記第１強磁性体層２０のキャリアが誘起されるように、（強）誘電体層１０に対して電界を印加することにより、記憶情報の安定した保持を行うことができる。
【００８４】
図３は、上記ＴＭＲ素子１における磁化反転方法について説明する図面である。この図面を参照して上記ＴＭＲ素子１の第１強磁性体層２０の磁化方向を反転させる方法について説明する。
【００８５】
ここで、（強）誘電体層１０に電圧を印加していない状態の場合、図３（ａ）に示すように、第１強磁性体層２０と第２強磁性体層４０との磁化の方向はそれぞれ同じであるとする。
【００８６】
次に、図３（ｂ）に示すように、上記（強）誘電体層１０に電圧をかける。具体的には、第１強磁性体層２０のキャリアが欠乏するように上記（強）誘電体層１０の上記第１強磁性体層２０に接合している領域に対して逆バイアスをかけると、第１強磁性体層２０の保磁力は小さくなる。
【００８７】
そして、この状態で、上記第１強磁性体層２０の磁化の方向を反転させるために当該第１強磁性体層２０に対して磁場をかける。より具体的には、図示しないリード線に電流を流すことにより磁場を発生させて、この磁場によって第１強磁性体層２０の磁化の方向を反転させる（図３（ｃ）参照）。このとき、上記第１強磁性体層２０の磁化の強度は、上記（強）誘電体層１０に対して逆バイアスをかけているために、逆バイアスをかけていない場合と比べて小さくなっている。このため、第１強磁性体層２０の磁化を反転させるために必要な磁場の大きさは、（強）誘電体層１０に対して逆バイアスをかけていない場合と比べて小さくてすむ。このため、上記リード線に流す電流の大きさを小さくすることができる。
【００８８】
そして、上記（強）誘電体層１０への電圧の印加を終了することで、図３（ｄ）に示すように、第１強磁性体層２０の磁化の強度は強くなる（（強）誘電体層１０へ電圧を印加する前と同じになる）。上記方法により、従来よりも低消費電力で、上記ＴＭＲ素子１の磁化を反転させることができる。
【００８９】
次に、上記ＴＭＲ素子１を実際に動作させるためのデバイスとした場合について説明する。図４は、上記ＴＭＲ素子１を用いたデバイス（以下、磁気抵抗デバイスと称する）の概略構成を示す斜視図である。
【００９０】
磁気抵抗デバイスは、図４に示すように、上記ＴＭＲ素子１の（強）誘電体層１０に下部電極１１を設け、第２強磁性体層４０に読出し電極（＋）１２を設け、第１強磁性体層２０における上記中間層３０が形成されていない領域に読出し電極（−）１３を設けている。より具体的には、上記下部電極１１が形成されている基板１２の上に、ＴＭＲ素子１が形成されている。なお、上記基板１２としては、例えば、ＭｇＯ、ＭｇＡｌ２Ｏ４、および、Ａｌ２Ｏ３等を用いればよい。
【００９１】
このとき、上記第２強磁性体層４０は、例えば、Ｆｅ３Ｏ４等の材料により構成されており、固定強磁性体層（磁性の強さが変化しない層）として働く。そして、上記中間層３０は、例えばＳｒＴｉＯ３等の絶縁体により構成されており、トンネルバリア層として働く。また、上記第１強磁性体層２０と（強）誘電体層１０とは、ヘテロ接合されており、電界強磁性制御層（電界によって磁性の強さが変化する層）として働く。そして、上記第１強磁性体層２０としては、例えば、（Ｌａ,Ｂａ）ＭｎＯ３等が用いられる。また、（強）誘電体層１０としては、例えば、Ｐｂ（Ｚｒ１−ｚＴｉｚ）Ｏ３（ただし、ｚは、０＜ｚ＜１の関係を満たす）等が用いられる。また、上記下部電極１１としては、ＮｂがドープされたＳｒＴｉＯ３等が用いられ、上記読出し電極（＋）１２としては、例えば、Ｉｎ等の材料が用いられ、上記読出し電極（−）１３としては、例えば、Ａｕ等の材料が用いられる。
【００９２】
そして、上記構成のＴＭＲ素子１は、第１強磁性体層２０としてｐ型半導体を用い、上記中間層３０として絶縁体を用い、上記第１強磁性体層２０としてｎ型半導体を用いているので、これに逆方向バイアスを印加することで空乏層が形成され、この空乏層を介してトンネル電流を生じさせることができる。また、第１強磁性体層２０および第２強磁性体層４０は強磁性体であるので外部から磁場を印加することにより、第１強磁性体層２０および第２強磁性体層４０の磁化を制御することができ、これによりトンネル電流のトンネル磁気抵抗を制御することができる。
【００９３】
また、上記ＴＭＲ素子１は、例えば、図１１に示すように、第１強磁性体層２０と第２強磁性体層４０との間に配置されている中間層３０が、第１強磁性体層２０の側面の一部の領域のみに接合されており、（強）誘電体層１０の表面に対して垂直な方向から見て凸型部形状の第２強磁性体層４０が当該（強）誘電体層１０と接合されており、この第２強磁性体層４０の凸部と中間層３０とが接合されている形状であってもよい。このように、第２強磁性体層４０と中間層３０とが接している領域を第２強磁性体層４０全体よりも小さくし、第１強磁性体層２０と中間層３０とが接している領域を第１強磁性体層２０全体よりも小さくすることで、ＴＭＲ素子１におけるトンネル領域（電界のかかる領域）を集中させることができる。これにより、より一層の省電力化を図ることができる。
【００９４】
そして、図１１に示すような、トンネル領域がＴＭＲ素子１全体に比べて小さい構成のＴＭＲ素子１を製造する際には、（強）誘電体層１０上に強磁性体層を蒸着させた後、この強磁性体層を分割する際に、少なくとも一方の強磁性体層（ここでは第２強磁性体層４０）の形状を上記凸型に形成し、この凸型の凸部と中間層３０とを接合させればよい。なお、上記の構造に限定されるものではなく、例えば、上記強磁性体層を分割する際に、２つの強磁性体層がそれぞれ上記凸型になるように加工してもよい。
【００９５】
つまり、上記磁気抵抗素子の強磁性体層と中間層３０との界面において、２つの強磁性体層のうちの少なくとも一方の一部が、中間層３０側に突出している突出部が設けられていることが好ましい。
（磁気抵抗素子の製造方法）
ここで、上記磁気抵抗素子のうち、上記ＴＭＲ素子１の製造方法について説明する。上記ＴＭＲ素子１を製造するには、各層の特性が失われることなく、当該各層をヘテロ接合することができれば、どのような製造方法を用いてもよい。そして、各層の特性を失わせることなくヘテロ接合するためには、例えば、（強）誘電体層１０上に第１強磁性体層２０と第２強磁性体層４０とを形成する際、または、第１強磁性体層２０と第２強磁性体層４０と上に（強）誘電体層１０を形成する際に特定の条件にて形成すればよい。これについて説明する。
【００９６】
上記ＴＭＲ素子１を製造するためには、大別して２通りの方法がある。具体的には、（１）．（強）誘電体層１０上に上記強磁性体層を蒸着（形成）し（蒸着工程、接合工程）、この強磁性体層を２つに分割することで第１強磁性体層２０と第２強磁性体層４０とを形成（分割工程）した後、両強磁性体層を中間層３０で接合（中間層形成工程）する方法、（２）上記強磁性体層に（強）誘電体層１０上を蒸着し（蒸着工程、接合工程）、この強磁性体層を２つに分割することで第１強磁性体層２０と第２強磁性体層４０とを形成（分割工程）した後、両強磁性体層を中間層３０で接合（中間層形成工程）する方法との２つの方法が挙げられる。
【００９７】
（蒸着工程）
そして、上記（１）の方法と（２）の方法とでは、蒸着する際の条件が異なっている。具体的には、（強）誘電体層１０と上記強磁性体層との両方の特性が失われない条件で蒸着を行なう必要がある。これについて以下に説明する、
そして、以下の説明では、上記強磁性体層を構成している材料が、化学式（１）
Ｍ（Ａ−ｘ）Ｍ´ｘＯｙ      …（１）
（上記ｘは、０＜ｘ＜０．８かつｘ＜Ａの範囲の数値であり、上記Ａ、ｙはＭの種類によって変化する定数であり、上記ＭがＦｅの場合Ｍ´はＭｎ、Ｚｎの少なくとも一方であり、上記ＭがＣｒの場合Ｍ´はＭｎ、Ｚｎの少なくとも一方であり、上記ＭがＴｉの場合Ｍ´はＭｎ、Ｚｎの少なくとも一方であり、上記ＭがＺｎの場合Ｍ´はＭｎである）で示されるものである場合について説明する。
【００９８】
この上記（強）誘電体層１０と上記強磁性体層との材料によって上記条件が異なる。従って、上記強磁性体層を構成している材料が上記のものである場合であって、（強）誘電体層１０上に上記強磁性体層を蒸着する場合と上記強磁性体層上に（強）誘電体層１０を蒸着させる場合のそれぞれについて説明する。
【００９９】
（１）強磁性体層に（強）誘電体層１０を蒸着させる場合
上記化学式（１）で示される強磁性体層に（強）誘電体層１０を蒸着させる場合、酸素ガス圧が１０−３〜１０−５ｋＰａ（１０−２〜１０−４ｍｂｅｒ）の範囲内であり、３００〜５００℃の温度範囲内の条件で上記蒸着を行なう必要がある。上記条件から外れた条件で蒸着を行なった場合には、強磁性体層の特性が失われる場合がある。
【０１００】
（２）（強）誘電体層１０に強磁性体層を蒸着させる場合
（強）誘電体層１０に上記化学式（１）で示される強磁性体層を蒸着させる場合、酸素ガス圧が１０−５〜１０−７ｋＰａ（１０−４〜１０−６ｍｂｅｒ）の範囲内であり、３００〜５００℃の温度範囲内の条件で上記蒸着を行なう必要がある。上記条件から外れた条件で蒸着を行なった場合には、強磁性体層の特性が失われる場合がある。
【０１０１】
なお、具体的な蒸着方法としては、例えば、レーザアブレーション法、ＭＢＥ（Molecular Beam Epitaxy）法、レーザＭＢＥ法、スパッタ法、ＣＶＤ法等を用いて製造すればよい。
【０１０２】
また、上記（１）および（２）の方法は、上記ＴＭＲ素子１の製造方法の場合のみでなく、例えば、強磁性体層と（強）誘電体層とが接合している電界効果型トランジスタを製造する際の蒸着工程、および、２つの強磁性体層の間に上記中間層が存在しているトンネル接合素子の上記強磁性体層に（強）誘電体層を蒸着する際にも適用できる。
【０１０３】
（分割工程）
上記（１）または（２）の蒸着工程を行なうことで、（強）誘電体層１０と強磁性体層とを接合した後、上記強磁性体層を２つに分割する。具体的な、分割方法としては、例えば、リソグラフィー技術を用いればよい。
【０１０４】
（中間層形成工程）
上記分割構成によって、２つに分割された強磁性体層（第１強磁性体層２０および第２強磁性体層４０）の間に中間層３０を形成することで、（強）誘電体層１０上にトンネル接合素子を製造する。
【０１０５】
このようにして、上記ＴＭＲ素子１を製造する。
【０１０６】
ここで、上記（１）の方法によってＴＭＲ素子１を製造する場合について図５を参照して説明する。
【０１０７】
まず、図５（ａ）に示すように、下部電極１１が形成された基板１２上に、例えば、レーザアブレーション法を用いて、（強）誘電体層１０を蒸着する。
【０１０８】
次に、図５（ｂ）に示すように、（強）誘電体層１０上に強磁性体層を、例えば、レーザアブレーション法を用いて蒸着する。このとき、上記強磁性体層が上記化学式（１）で示される化合物である場合には、酸素ガス圧が１０−５〜１０−７ｋＰａの範囲内であり、３００〜５００℃の温度範囲内の条件で蒸着する。
【０１０９】
次に、図５（ｃ）に示すように、上記強磁性体層を、例えば、リソグラフィー法を用いて２つに分割することで、第１強磁性体層２０および第２強磁性体層４０を形成する。このとき、上記第１強磁性体層２０と第２強磁性体層４０との間隔としては、３ｎｍ程度であればよい。
【０１１０】
次に、上記図５（ｄ）に示すように、上記第１強磁性体層２０と第２強磁性体層４０との間に中間層３０を形成する。
【０１１１】
最後に、上記第１強磁性体層２０および第２強磁性体層４０に読み出し用の電極として、読出し電極（−）１３と読出し電極（＋）１２とをそれぞれ形成する。このようにして、ＴＭＲ素子１を形成すればよい。
【０１１２】
（他の製造方法）
なお、上記ＴＭＲ素子１の製造方法の他にも種々の方法を用いてＴＭＲ素子１を製造してもよい。具体的には、例えば、（強）誘電体層１０上に初めから２つに分割されている第１強磁性体層２０および第２強磁性体層４０を蒸着した後で、この第１強磁性体層２０および第２強磁性体層４０との間に中間層３０を形成してもよい。
【０１１３】
（Ｆｅ（３−ｘ）ＭｎｘＯ４について）
ここで、強磁性体層を構成する材料の一種であるＦｅ（３−ｘ）ＭｎｘＯ４の特性について説明する。
【０１１４】
図６は、レーザアブレーション法を用いて基板に強磁性体層を蒸着させる場合における、実験条件を変化させた場合の吸収スペクトルの変化を示すグラフである。具体的には、図６（ａ）は、比較例であるｘ＝０（つまり、Ｆｅ３Ｏ４）の結果を示しており、図６（ｂ）は、ｘ＝０．１の場合の結果を示しており、図６（ｃ）は、ｘ＝０．５の場合の結果を示している。なお、グラフ中実線は、基板温度３００℃で酸素ガス圧が１×１０−６ｍｂｅｒ（１０−７ｋＰａ）の条件下で１時間レーザアブレーションを行なって基板上にＦｅ（３−ｘ）ＭｎｘＯ４を形成させた場合の結果を示しており、グラフ中の破線は、グラフ中実線は、基板温度６００℃で酸素ガス圧が１×１０−４ｍｂｅｒ（１０−５ｋＰａ）の条件下で形成させた場合の結果を示している。
【０１１５】
図６の結果より、基板温度３００℃で酸素ガス圧が１×１０−６ｍｂｅｒ（１０−７ｋＰａ）の条件下の場合には、ｘの変化における結果の変化は見られなかったが、酸素ガス圧が１×１０−４ｍｂｅｒ（１０−５ｋＰａ）の条件下の場合では、Ｍｎのドープ量を０．５まで増やすにつれて、吸収係数の変化が少なくなることがわかる。
【０１１６】
また、図７は、基板温度のみを変化させてレーザアブレーション法を行なった場合の吸収スペクトルの変化を示すグラフである。具体的には、図７（ａ）は、比較例であるｘ＝０（つまり、Ｆｅ３Ｏ４）の結果を示しており、図７（ｂ）は、ｘ＝０．１の場合の結果を示しており、図７（ｃ）は、ｘ＝０．５の場合の結果を示している。
【０１１７】
この結果より、基板温度を３００℃〜６００℃の間で変化させた場合においても、吸収スペクトルの変化が殆どないことが分かる。また、Ｆｅ（３−ｘ）ＭｎｘＯ４の組成を変化させた場合であっても、吸収スペクトルの変化が殆どないことが分かる。
【０１１８】
この結果より、レーザアブレーションを行なう際の酸素ガス圧が重要であるということがわかる。
【０１１９】
図８は、レーザアブレーションの前後における電気抵抗率の変化を示すグラフである。具体的には、図８（ａ）はレーザアブレーション前における組成の違いによる電気抵抗率の差を示しており、図８（ｂ）は、レーザアブレーション後における組成の違いによる電気抵抗率の差を示しており、図８（ｃ）は、比較例であるｘ＝０（つまり、Ｆｅ３Ｏ４）のレーザアブレーション前後の結果を示しており、図８（ｄ）は、ｘ＝０．５の場合の結果を示している。なお、レーザアブレーションは、基板温度６００℃の条件で行なっている。
【０１２０】
図８の結果より、６００℃でレーザアブレーションを行なった場合、ｘ＝０の場合もｘ＝０．５の場合もレーザアブレーション前と比べて高い電気抵抗率を示すことがわかる。ただし、前後の変化量としてはｘ＝０．５の方が小さくなっている。つまり、ｘ＝０．５となるようにＭｎをドープすることで、ＭｎをドープしていないＦｅ３Ｏ４と比べて、酸化に対して耐性があることが分かる。つまり、このことは、Ｆｅ３Ｏ４にＭｎをドープ（ｘ＝０．５程度）したものを強磁性体層として用いた場合、この強磁性体層の上に（強）誘電体層１０を成長させる際に、必要となる高い酸素ガス圧の条件下でも当該強磁性体層が変質し難いことが分かる。
【０１２１】
図９は、Ｆｅ（３−ｘ）ＭｎｘＯ４のｘを変化させたときのキャリア濃度と移動度との変化を示すグラフである。図９に示すように、ｘ＝０．５の場合がキャリア濃度が低く、かつ、移動度が高いことが分かる。つまり、ｘ＝０．５付近のＦｅ（３−ｘ）ＭｎｘＯ４を強磁性体層として用いことが磁気抵抗素子を製造するために有利なことがわかる。
【０１２２】
そして、上記化学式（１）の化合物を強磁性体層として用いる場合には、上記説明の条件で（強）誘電体層１０上に上記強磁性体層を、または、上記強磁性体層上に（強）誘電体層１０を蒸着すればよい。
【０１２３】
以上のように、本実施の形態にかかるＴＭＲ素子１の製造方法は、強磁性半導体である強磁性体層と、誘電体または強誘電体からなる（強）誘電体層１０とを接合する接合工程と、上記強磁性体層を、第１強磁性体層２０と第２強磁性体層４０との２つの強磁性体層に分割する分割工程と、上記第１強磁性体層２０と第２強磁性体層４０との間に中間層３０を、当該中間層３０と第１強磁性体層２０と、および、当該中間層３０と第２強磁性体層４０とが互いに接合されるように形成する中間層形成工程を含む構成である。
【０１２４】
上記の構成によれば、強磁性体層と（強）誘電体層１０とを接合した後、上記強磁性体層を２つに分割し、この間に中間層３０を形成することで、誘電体上にトンネル接合素子が形成された磁気抵抗素子を製造することができる。これにより、例えば、（強）誘電体層１０、強磁性体層、中間層３０および強磁性体層をこの順で積層することで磁気抵抗素子を製造する製造工程と比べて、より簡単に上記ＴＭＲ素子１を製造することができる。
【０１２５】
本実施の形態に係るＴＭＲ素子１を含む磁気抵抗素子の製造方法は、化学式（１）
Ｍ（Ａ−ｘ）Ｍ´ｘＯｙ      …（１）
（上記ｘは、０＜ｘ＜０．８かつｘ＜Ａの範囲の数値であり、上記Ａ、ｙはＭの種類によって変化する定数であり、上記ＭがＦｅの場合Ｍ´はＭｎ、Ｚｎの少なくとも一方であり、上記ＭがＣｒの場合Ｍ´はＭｎ、Ｚｎの少なくとも一方であり、上記ＭがＴｉの場合Ｍ´はＭｎ、Ｚｎの少なくとも一方であり、上記ＭがＺｎの場合Ｍ´はＭｎである）
で示される強磁性体層と、（強）誘電体層１０とを接合する接合工程を含む磁気抵抗素子の製造方法であって、上記接合工程では、酸素ガス圧が１０−３〜１０−５ｋＰａの範囲内であり、３００〜５００℃の温度範囲内の条件で、強磁性体層上に（強）誘電体層１０を形成する構成である。
【０１２６】
上記の構成によれば、酸素ガス圧が１０−３〜１０−５ｋＰａの範囲内であり、３００〜５００℃の温度範囲内の条件で、上記組成の強磁性体層上に（強）誘電体層１０を形成している。そして、この条件とすることで、強磁性体層の特性が変質することを防止できる。
【０１２７】
そして、上記強磁性体層として、上記組成の化合物を使用することで、薄膜化して、高基板温度かつ高酸素ガス圧下で他の物質と組み合わせた場合でも、強磁性およびスピン偏極特性を失わせることがない。
【０１２８】
つまり、上記の構成とすることで、高基板温度かつ高酸素ガス圧下でも変質することがないので、他の物質と組み合わせてヘテロ構造を作製する際の形成条件、換言すると、磁気抵抗素子を作製する形成条件を緩和させることができる。
【０１２９】
本実施の形態に係るＴＭＲ素子１を含む磁気抵抗素子の製造方法は、化学式（１）
Ｍ（Ａ−ｘ）Ｍ´ｘＯｙ      …（１）
（上記ｘは、０＜ｘ＜０．８かつｘ＜Ａの範囲の数値であり、上記Ａ、ｙはＭの種類によって変化する定数であり、上記ＭがＦｅの場合Ｍ´はＭｎ、Ｚｎの少なくとも一方であり、上記ＭがＣｒの場合Ｍ´はＭｎ、Ｚｎの少なくとも一方であり、上記ＭがＴｉの場合Ｍ´はＭｎ、Ｚｎの少なくとも一方であり、上記ＭがＺｎの場合Ｍ´はＭｎである）
で示される強磁性体層と、（強）誘電体層１０とを接合する接合工程を含む磁気抵抗素子の製造方法であって、上記接合工程では、酸素ガス圧が１０−５〜１０−７ｋＰａの範囲内であり、３００〜５００℃の温度範囲内の条件で、（強）誘電体層１０上に強磁性体層を形成する構成である。
【０１３０】
上記の構成によれば、酸素ガス圧が１０−５〜１０−７ｋＰａの範囲内であり、３００〜５００℃の温度範囲内の条件で、（強）誘電体層１０上に上記組成の強磁性体層を形成している。そして、この条件とすることで、強磁性体層の特性が変質することを防止できる。
【０１３１】
そして、上記強磁性体層として、上記組成の化合物を使用することで、薄膜化して、高基板温度かつ高酸素ガス圧下で他の物質と組み合わせた場合でも、強磁性およびスピン偏極特性を失わせることがない。
【０１３２】
つまり、上記の構成とすることで、高基板温度かつ高酸素ガス圧下でも変質することがないので、他の物質と組み合わせてヘテロ構造を作製する際の形成条件、換言すると、磁気抵抗素子を作製する形成条件を緩和させることができる。
【０１３３】
本実施の形態に係るＴＭＲ素子１の製造方法において、上記強磁性体層は強磁性半導体であり、当該強磁性体層を、第１強磁性体層２０と第２強磁性体層４０との２つの強磁性体層に分割する分割工程と、上記第１強磁性体層２０と第２強磁性体層４０との間に中間層３０を、当該中間層３０と第１強磁性体層２０と、および、当該中間層３０と第２強磁性体層４０とが互いに接合されるように形成する中間層形成工程を含む構成であってもよい。
【０１３４】
本実施の形態に係る磁気抵抗素子の製造方法において、上記強磁性体層は強磁性半導体であり、上記接合工程の後で、上記強磁性体層の上に、中間層３０と第２強磁性体層とをこの順で積層する後積層工程を含む構成であってもよい。
【０１３５】
上記の構成とすることで、（強）誘電体層１０、強磁性体層、中間層３０および強磁性体層がこの順で積層された磁気抵抗素子を形成することができる。
【０１３６】
本実施の形態に係る磁気抵抗素子の製造方法において、上記強磁性体層は強磁性半導体であり、上記接合工程の前に、上記強磁性体層の一方の面に、中間層３０と第２強磁性体層とをこの順で積層する前積層工程を含み、上記接合工程では、上記強磁性体層の他方の面に上記（強）誘電体層１０を接合する構成である。
【０１３７】
上記構成とすることで、強磁性体層、中間層３０および強磁性体層がこの順で積層された構成に（強）誘電体層１０を接合するので、強磁性体層、中間層３０、強磁性体層および（強）誘電体層１０がこの順で積層された磁気抵抗素子を形成することができる。
【０１３８】
本実施の形態に係るＴＭＲ素子１を含む磁気抵抗素子の製造方法は、少なくとも１つが強磁性半導体である第１強磁性体層および第２強磁性体層が、誘電体または強誘電体からなる（強）誘電体層１０の１つの面上に配置されるように、上記第１強磁性体層および第２強磁性体層と上記（強）誘電体層１０とを接合する接合工程と、上記第１強磁性体層と第２強磁性体層との間に中間層３０を、当該中間層３０と第１強磁性体層と、および、当該中間層３０と第２強磁性体層とが互いに接合されるように形成する中間層形成工程とを含む構成である。
【０１３９】
上記の構成によれば、（強）誘電体層１０上に２つの強磁性体層を形成した後、この２つ強磁性体層と中間層３０とを接合している。これにより、上記（強）誘電体層１０上にＴＭＲ素子が形成された磁気抵抗素子を製造することができる。
【０１４０】
また、上記構成とすることで、２つの強磁性体層の組成を互いに異ならせることができる。
【０１４１】
本実施の形態に係るＴＭＲ素子１は、少なくとも１つが強磁性半導体である第１強磁性体層および第２強磁性体層が、中間層３０を介して接合されており、上記第１強磁性体層の磁化および上記第２強磁性体層の磁化に応じた電気抵抗変化を示す磁気抵抗素子において、上記第１強磁性体層、第２強磁性体層および中間層３０に、誘電体または強誘電体からなる（強）誘電体層１０が接合されていることを特徴としている。
【０１４２】
上記ＴＭＲ素子１は、第１強磁性体層と第２強磁性体層との磁化に応じて情報を記憶させることができる。そして、上記情報を記憶させる場合には、上記第１強磁性体層または第２強磁性体層の磁化の状態を変化させている。
【０１４３】
上記の構成によれば、強磁性半導体である強磁性体層に（強）誘電体層１０が接合されている。これにより、上記（強）誘電体層１０のうち、強磁性半導体層と接している領域に電圧を印加することで、当該強磁性半導体の磁化および保持力を小さくすることができる。
【０１４４】
従って、上記（強）誘電体層１０に電圧を印加することで、当該（強）誘電体層１０と接合している強磁性体層の磁化および保持力を小さくできるので、上記第１強磁性体層または第２強磁性体層の磁化の状態を、従来の構成と比べて簡単に変化させることができる。
【０１４５】
これにより、上記第１強磁性体層または第２強磁性体層の磁化の状態を変化させるために必要なエネルギー（電流）を、従来構成よりも少なくすることができる。
【０１４６】
また、本実施の形態にかかるＴＭＲ素子１は、上記中間層３０が絶縁体である構成がより好ましい。
【０１４７】
上記の構成によれば、上記中間層３０として絶縁体を用いることで、トンネル接合素子とすることができる。
【０１４８】
また、本実施の形態にかかるＴＭＲ素子１は、上記中間層３０が金属である構成がより好ましい。
【０１４９】
上記の構成によれば、上記中間層３０として金属を用いることで、巨大磁気抵抗効果（ＧＭＲ）を得ることができる。
【０１５０】
また、本実施の形態にかかるＴＭＲ素子１は、上記中間層３０が半導体である構成がより好ましい。
【０１５１】
上記の構成によれば、上記中間層３０として半導体を用いることで、ＰＮＰ接合素子またはＮＰＮ接合素子を得ることができる。
【０１５２】
なお、上記の説明では、（強）誘電体層１０の上に強磁性体層を形成したＴＭＲ素子１について説明しているが、例えば、電界効果型トランジスタ等の磁気抵抗素子を形成する際の、強磁性体層上に誘電体層を形成する条件、または、誘電体層上に強磁性体層を形成する際の条件については上記説明と同様である。
【０１５３】
また、例えば、図１０に示すように、第２強磁性体、中間層３０および上記化学式（１）で示す組成の第１強磁性体層２０がこの順で積層されているトンネル接合素子の第１強磁性体２０に（強）誘電体１０を蒸着する際には、酸素ガス圧が１０−３〜１０−５ｋＰａの範囲内であり、３００〜５００℃の温度範囲内の条件で行なうことが好ましい。この条件で（強）誘電体１０を蒸着させることにより、第１強磁性体層２０の特性が変質することを防止できる。
【０１５４】
また、（強）誘電体１０上に上記化学式（１）で示す組成の第１強磁性体層２０を蒸着した後、この第１強磁性体層２０に中間層３０と第２強磁性体層とをこの順で積層させることで、図１０に示すＴＭＲ素子を製造する場合、つまり、誘電体層上に強磁性体層を蒸着する場合、上記蒸着を行なう条件としては、酸素ガス圧が１０−５〜１０−７ｋＰａの範囲内であり、３００〜５００℃の温度範囲内の条件で行なうことが好ましい。
【産業上の利用可能性】
【０１５５】
本実施の形態にかかる磁気抵抗素子は、例えば、トンネル接合素子（ＴＭＲ）、巨大磁気抵抗効果（ＧＭＲ）や半導体接合素子等に好適に適用できる。また、本実施の形態にかかる磁気抵抗素子の製造方法は、トンネル接合素子等に限られず、強磁性体層に（強）誘電体層を形成した磁気抵抗素子、および（強）誘電体層に強磁性体層を形成した磁気抵抗素子を製造する際に好適に適用できる。
【図面の簡単な説明】
【０１５６】
【図１】本実施の形態にかかる磁気抵抗素子（ＴＭＲ素子）の概略の構成を示す斜視図である。
【図２】保磁力と磁化の強度との関係を示すグラフであり、（ａ）は上記ＴＭＲ素子における（強）誘電体層１０へ電圧を印加しない場合におけるグラフであり、（ｂ）は上記ＴＭＲ素子における（強）誘電体層１０へ電圧を印加した場合におけるグラフである。
【図３】ＴＭＲ素子における磁化反転方法について説明する図面である。
【図４】上記ＴＭＲ素子を用いたデバイスの概略構成を示す斜視図である。
【図５】ＴＭＲ素子の製造方法を説明する図面である。
【図６】レーザアブレーション法を用いて基板に強磁性体層を蒸着させる場合における、実験条件を変化させた場合の吸収スペクトルの変化を示すグラフである。
【図７】基板温度のみを変化させてレーザアブレーション法を行なった場合の吸収スペクトルの変化を示すグラフである。
【図８】レーザアブレーションの前後における電気抵抗率の変化を示すグラフである。
【図９】Ｆｅ（３−ｘ）ＭｎｘＯ４のｘを変化させたときのキャリア濃度と移動度との変化を示すグラフである。
【図１０】本実施の形態にかかる他のＴＭＲ素子の概略の構成を示す斜視図である。
【図１１】ＴＭＲ素子の構造の他の例を示す斜視図である。
【符号の説明】
【０１５７】
１  磁気抵抗素子
１０  誘電体層
１１  下部電極
１２  読出し電極
１３  読出し電極
２０  第１強磁性体層
３０  中間層
４０  第２強磁性体層
【図１】
2007073644.tif 000003
【図２】
2007073644.tif 000004
【図３】
2007073644.tif 000005
【図４】
2007073644.tif 000006
【図５】
2007073644.tif 000007
【図６】
2007073644.tif 000008
【図７】
2007073644.tif 000009
【図８】
2007073644.tif 000010
【図９】
2007073644.tif 000011
【図１０】
2007073644.tif 000012
【図１１】
2007073644.tif 000013